상기 친수성 폴리머 P 2 : 0 . 5 g 을 N , N - 디 메틸 아세트아미드 6 . 2 ｍＬ 에 용해 하 고 , 또한 과 요오드산 칼륨 7 mg 을 가하 고 , 도포 액 을 조제 했 다 . 이 도포 액 을 기재 D 1 의 중합 개시 층 표면 에 스핀 도포 했 다 . 스핀 코터 는 , 우선 300 ｒｐｍ 으로 5 초간 , 다음 에 750 ｒｐｍ 으로 20 초간 회전 시켰 다 . 그 후 이 기판 을 110 ℃ 에서 5 분 간 건조 했 다 . 얻 어 진 그래프트 폴리머 전구체 층 의 막 두께 는 0 . 9 μ m 이 었 다 . 이 와 같 은 그래프트 폴리머 전구체 층 이 형성 된 유리 기판 을 기재 D 2 로 했 다 .